(57)【要約】      （修正有）【課題】使用済みの燃料電池の触媒層から、触媒である貴金属を高い効率でかつ簡単な操作でもって高純度に回収する方法を提供する。【解決手段】燃料電池の膜電極接合体から触媒層から取り出し、それを粉砕した後、極性溶媒（例えばアセトニトリル）および塩基性化合物（例えばトリエチルアミン）で構成される電着液２７の中に入れて電気泳動を行う。炭素粉をイオン化されて電極２３上に析出する。炭素粉が分離した電着液から貴金属をろ過などの手段による回収する。【選択図】図３
2006207003.tif 000002
【特許請求の範囲】
【請求項１】
燃料電池の電極を構成する触媒層から触媒である貴金属を回収する方法であって、触媒層を構成する貴金属および貴金属を担持する炭素粉の混合体を極性溶媒および塩基性化合物とを含む電着液の中に入れて炭素粉をイオン化し、電気泳動により炭素粉を電極上に析出させて分離し、炭素粉が分離した電着液から貴金属を回収することを特徴とする触媒層からの貴金属回収方法。
【請求項２】
電着液中に超音波振動を付与することを特徴とする請求項１に記載の触媒層からの貴金属回収方法。
【請求項３】
前工程として、燃料電池から膜電極接合体を取り出す工程、取り出した膜電極接合体から触媒層と電解質膜との積層体を取り出す工程、触媒層と電解質膜との積層体をアルコール液に浸漬して電解質を溶解させる工程、電解質が溶解したアルコール溶液から触媒層を構成する貴金属および貴金属を担持する炭素粉の混合体を取り出す工程、とをさらに含むことを特徴とする請求項１または２に記載の触媒層からの貴金属回収方法。
【請求項４】
塩基性化合物が、エチルメチルフミン、トリエチルアミン、エチルジメチルアミンまたはジエチルメチルアミンからなる群から選ばれる少なくとも１種であることを特徴とする請求項１ないし３のいずれかに記載の触媒層からの貴金属回収方法。
【請求項５】
極性溶媒が、アセトニトリル、プロピレンカーボネートまたはブチロクラトンからなる群から選ばれる少なくとも１種であることを特徴とする請求項１ないし３のいずれかに記載の触媒層からの貴金属回収方法。
【発明の詳細な説明】
【技術分野】
【０００１】
本発明は、燃料電池の電極を構成する触媒層から貴金属を回収する方法に関し、特に、固体高分子型燃料電池で用いられる膜電極接合体を構成する電極触媒層から、触媒として機能する高価な貴金属を回収するための方法に関する。
【背景技術】
【０００２】
燃料電池は実験段階から実機段階に入りつつあり、環境に優しいエネルギー源として大きな期待が寄せられている。燃料電池は、電解質を挟んで空気極と酸素極である電極が位置する構成を基本単位としており、固体高分子型燃料電池では、固体であるイオン交換膜（例えばパーフルオロ膜）をＰＴＦＥ（ポリテトラフルオロエチレン）フィブリルを補強材として膜状に一体化したものが電解質膜として用いられ、電極としては、触媒としての貴金属微粒子（白金、ルテニウムなど）を担持した炭素粉末を湿式法あるいは乾式法により電解質膜上に積層したものが用いられ、電極触媒層あるいは単に触媒層と呼ばれている。そして、電解質膜の両側に電極を構成する前記触媒層を積層したものが、膜電極積層体（ＭＥＡ：Ｍｅｍｂｒａｎｅ−Ｅｌｅｃｔｒｏｄｅ  Ａｓｓｅｍｂｌｙ）と呼ばれており、通常、触媒層の外側には拡散層が積層される。
【０００３】
触媒層で触媒として機能する貴金属類は高価なものであり、実機として燃料電池が広く使用される段階では、使用済みの触媒層から貴金属を回収して再使用することが、コストの面からも環境保護の面から、緊要の課題となる。その課題に答えるものとして、特許文献１には、使用済み電極を粉砕して所要の燃焼器に回収した後、該加熱容器の外側から熱をかけることで白金を担持している炭素を完全に燃焼させ、燃焼残滓から直接あるいは無機酸（王水、硫酸）に溶解させて白金を回収する方法が記載されている。また、使用済み電極を酸化性ガス（塩素、二酸化炭素）中で燃焼させて白金を揮発性化合物に変換する方法も行われている。
【０００４】
【特許文献１】特開昭６３−１６１１２９号公報
【発明の開示】
【発明が解決しようとする課題】
【０００５】
一般に、燃焼法による場合は、特別な燃焼器や燃焼環境を必要とし作業が複雑となる。また、白金を揮発性化合物に変換する方法は、白金と酸化性ガスとの反応をさせるために、他の化合物（五塩化リン、過塩素酸マグネシウム、塩化カルシウム）が必要で、これらの反応資材や副産物の排気処理も必要となる。王水などに溶解させる方法は、膜電極接合体には前記のように通常ＰＴＦＥが含まれており、ＰＴＦＥの存在によって酸による抽出作用が阻害されることが起こる。また、白金を溶解するために多量の酸が必要であり、低濃度（低効率）の回収となること、溶解した白金イオンと他の金属イオンとの分離が困難なこと、などの問題もある。
【０００６】
本発明は、上記のような事情に鑑みてなされたものであり、燃料電池の電極を構成する触媒層から、触媒である貴金属を、高い効率でかつ簡単な操作でもって、高純度に回収することを可能とする、まったく新たな回収方法を提供することを目的とする。
【課題を解決するための手段】
【０００７】
上記の課題を解決するために、本発明では、電気泳動の原理を基本的に利用する。すなわち、一般に炭素粉表面には官能基（−ＣＯＯＨ，−ＯＨなど）が存在することに本発明者らは注目し、塩基性化合物を用いて該官能基から水素を飛ばしてイオン化（帯電）すれば、電気泳動法により炭素粉のみを回収電極側に引き寄せることができることに着目して、本発明をなすに至った。
【０００８】
すなわち、本発明は、燃料電池の電極を構成する触媒層から触媒である貴金属を回収する方法であって、触媒層を構成する貴金属および貴金属を担持する炭素粉の混合体を極性溶媒および塩基性化合物で構成される電着液の中に入れて炭素粉をイオン化し、電気泳動により炭素粉を電極上に析出させて分離し、炭素粉が分離した電着液から貴金属を回収することを特徴とする。
【０００９】
本発明では、電気化学的手法により炭素粉を分離した電着液中から、物理的な手法により貴金属を分離回収するようにしており、貴金属を溶解させることはないので、簡単な操作でもって、高純度かつ高効率での貴金属回収が可能となる。また、燃焼処理も行わないので、排気処理なども不要であり、回収処理全体が簡素化される。
【００１０】
本発明において、電気泳動法そのものは、従来知られている電気泳動法であってよく、特別なものではない。炭素粉回収用の電極、対極電極には、銅、ニッケル、銀や白金などを適宜用いることができる。電着液も、後記するように塩基性化合物を含むことを条件に、極性溶媒を含む従来の電気泳動法で用いられる電着液であってよい。
【００１１】
本発明は、炭素粉をイオン化する（電荷を持たせる）ために、電着液が塩基性化合物を含むことを特徴としており、電着液中で、塩基性化合物の存在により、炭素粉の表面に位置する官能基から水素が離脱して、炭素粉はイオン化した状態となる。イオン化した炭素粉は、電着液中を泳動して炭素粉回収用の電極表面に付着して電着液から分離する。一方、炭素粉表面から剥離した貴金属はイオン化することはないので、電着液中にとどまり、沈殿物となる。沈殿した貴金属を電着液とともに装置から抜き出し、ろ別などの適宜の物理的な手段により分別することにより、貴金属を高純度かつ高効率で回収することができる。電着液は、炭素粉をイオン化することにより減少した分の塩基性化合物と蒸発した極性溶媒を追加することにより、再び次の分離回収に利用することができる。
【００１２】
本発明において、好ましくは、電気泳動中に、電着液中に超音波振動が付与される。それにより、スラリー状となった電着液と貴金属担持炭素粉の混合液の分散と、担持された貴金属の炭素粉表面上からの剥離が助長されて、短時間での電気泳動による炭素粉の電極上への析出分離が可能となる。
【００１３】
本発明において、使用済みの燃料電池から触媒層中の貴金属を回収する際には、さらに、前工程として、燃料電池から膜電極接合体を取り出す工程、取り出した膜電極接合体から触媒層と電解質膜との積層体を取り出す工程、触媒層と電解質膜との積層体をアルコール液に浸漬して電解質膜中の電解質や他の電解質をアルコール中に溶解させる工程、電解質が溶解したアルコール溶液から触媒層を構成する貴金属および貴金属を担持する炭素粉の混合体を取り出す工程、とを行う。
【００１４】
通常の場合、燃料電池モジュールを解体してセパレータを分離し、膜電極接合体単体とする。さらに、膜電極接合体から拡散層を剥ぎ取り、触媒層と電解質膜との積層体とする。次に、好ましくはそれらを粉砕し、加温加圧した状態で超音波攪拌をしながら、電解質膜および触媒層（の粉砕品）をアルコール中に浸漬する。それにより、電解質膜中の電解質および触媒層中に存在することのある電解質はアルコール中に溶解する。その後、電解質の溶解したアルコール溶液をろ過するまたは遠心分離するなどの手段により、不溶物（電解質膜の補強のために使用されていたＰＴＦＥ、剥離した貴金属、貴金属を担持した炭素粉）を回収する。そして、前記回収物を電気泳動装置中に投入し、前記したようにして、炭素粉と貴金属との分離回収を行う。
【００１５】
本発明において、極性溶媒としては、アセトニトリル、プロピオニトリル、ブチルニトリル、イサブチルニトリル、ベンゾニトリルなどのニトリル化合物類、ジメチルスルホオキシド、スルホラン、ジメチルチオホルムアミドなどの含硫黄化合物類、Ｎ−メチルピロドリン、ピリジン、ジビリジンなどの含窒素化合物類、プロピレンカーボネート、ジメチルカーボネート、ジエチルカーボネート、トリメチルリン酸などのエステル化合物類、エチルアルコール、２−プロパノールなどのアルコール類、ブチロラクトンなどのラクトン類、からなる群から選ばれる少なくとも１種を挙げることができる。特に、有効なものは、電気化学的安定性（電気分解されないため）と粘度（円滑なイオン拡散、伝導性確保のため）の観点から、アセトニトリルまたはプロピレンカーボネート、ブチロラクトンを主成分とする溶媒は好ましい。
【００１６】
本発明において、塩基性化合物としては、下記式１
【化１】
2006207003.tif 000003
【００１７】
で示されるオニウム塩を形成できる、通常、窒素，リンおよび硫黄からなる群から選択される少なくとも１種の元素を含有する官能基を持つ化合物が挙げられる。
【００１８】
式１中、Ｚは窒素またはリン原子を示す。また、Ｒ１，Ｒ２，Ｒ３は、同一または異なった、炭素原子数１〜１４の有機基を示す。
【００１９】
また、Ｒ１およびＲ２，またはＲ１，Ｒ２およびＲ３が一緒になって、これらが結合している窒素原子、リン原子または硫黄原子とともに複素環基を形成していてもよい。
【００２０】
Ｒ１，Ｒ２，Ｒ３で示される炭素原子数１〜１４の有機基としては、例えば、水酸基、アルコキシル基、エーテル結合などの形態で酸素原子の如き異種原子を含有していてもよい炭素原子数１〜１４好ましくは炭素原子数１〜８の炭化水素基が挙げられる。上記炭化水素基としては、アルキル基、シクロアルキル基、シクロアルキルアルキル基、アリール基、アラルキル基などの脂肪族、脂環式または芳香族炭化水素基を例示できる。
【００２１】
これらのうち、特にアルキル基が好適である。このアルキル基は、直鎖状および分岐鎖状のいずれであってもよく、具体的には、例えばメチル、エチル、ｎ−またはｉｓｏプロピル、ｎ−，ｉｓｏ−，ｓｅｃ−またはｔｅｒｔ−ブチル、ペンチル、ヘプチル、オクチル基などが挙げられる。
【００２２】
上記シクロアルキル基またはシクロアルキルアルキル基としては、炭素原子数５〜８個のものが好ましく、具体的には、シクロペンチル、シクロヘキシル、シクロヘキシルメチル、シクロヘキシルエチル基などが挙げられる。
【００２３】
上記アリール基としては、具体的に、例えばフェニル、トルイル、キシリル基などが挙げられる。
【００２４】
また、上記アラルキル基としては、具体的には、例えばベンジル、フェネチル基などが挙げられる。
【００２５】
また、異種原子、例えば酸素原子が含有されている炭化水素基の好ましい例としては、ヒドロキシアルキル基、具体的にはヒドロキシメチル、ヒドロキシエチル、ヒドロキシブチル、ヒドロキシペンチル、ヒドロキシヘキシル、ヒドロキシヘプチル、ヒドロキシオクチル基などや、アルコキシル基、具体的にはメトキシメチル、エトキシメチル、エトキシエチル、ｎ−プロポキシエチル、ｉｓｏ−プロポキシメチル、ｎ−ブトキシメチル、ｉｓｏ−ブトキシエチル、ｔｅｒｔ−ブトキシエチル基などを例示できる。
【００２６】
また、Ｒ１およびＲ２，またはＲ１，Ｒ２およびＲ３が一緒になって、これらが結合している窒素原子、リン原子または硫黄原子とともに複素環基を形成する場合の基としては、具体的には、下記式２に示すものを例示できる。
【化２】
2006207003.tif 000004
【００２７】
特に、有効なのは、（イ）高いイオン剥離が期待できること、（ロ）高いイオン伝導（移動度）が期待できることから、Ｒ１，Ｒ２およびＲ３が炭素原子数１ないし２のアルキル基のものがよい。最もよいのは、エチルメチルアミン、トリメチルアミン、エチルジメチルアミン、ジエチルメチルアミンである。
【発明を実施するための最良の形態】
【００２８】
以下、図面を参照して本発明を実施の形態に基づき説明する。図１は固体高分子型燃料電池の一例を説明する図であり、図２はその燃料電池モジュールを解体して、そこから貴金属を回収するまでのプロセスを示している。図３は本発明による貴金属の回収方法で用いる電気泳動装置の一例を示し、図４は電着液中で炭素粉がイオン化する態様を示す模式図である。
【００２９】
燃料電池の１つとして固体高分子形燃料電池は知られており、図１に示すように、多数この燃料電池モジュール１０が気密に組み付けられて燃料電池スタック１１とされ、実用に供される。燃料電池モジュール１０は、電解質膜１の両側に触媒層２と拡散層３とが電極（アノード側電極、カソード側電極）４として積層された膜電極接合体５と、それを両面から挟持するリブ（ガス流路）６、６を備えたセパレータ７とで、通常構成される。セパレータ７の外周領域にはガス流路となる穴（マニホルド穴）８・・が形成され、燃料電池の運転に必要な燃料ガス（水素）および酸化ガス（酸素、通常は空気）がマニホルド穴８・・を通してセパレータ７の両面に形成したリブ（ガス流路）６、６を介して電極４、４にそれぞれ供給される。また、冷却水用のマニホルド穴も設けられる場合もある。
【００３０】
上記形態の使用済みとなった燃料電池スタック１１を分解して、その触媒層２から貴金属（ここでは白金）を回収する場合を例として、本発明を説明する。図２はそのプロセスを示しており、最初に、燃料電池スタック１１を多数個の燃料電池モジュール１０に分解し、各モジュール１０をセパレータ屑７と膜電極接合体（ＭＥＡ）５とに解体する（Ｓ２０１）。ＭＥＡ５から拡散層３を剥ぎ取り、電解質膜１と触媒層２との積層体とする（Ｓ２０２）。
【００３１】
電解質膜１と触媒層２との積層体を粉砕器に入れて物理的に粉砕した後、それをアルコールの入った容器に入れて浸漬し、超音波攪拌を行う（Ｓ２０３）。それにより、アルコール可溶性のもの（電解質膜１の一部である電解質および触媒層２の一部を構成することのある電解質）はアルコールに溶解する。電解質膜１に使用されていたＰＴＦＥと白金を担持した炭素粉はアルコール不溶性であり、そのまま残る。ここでの超音波攪拌により、炭素粉に担持されていた白金の一部は炭素粉から剥離することもある。
【００３２】
そのアルコール不溶性の固体を含むスラリー状のアルコール溶液を遠心分離する（Ｓ２０４）。それにより、不溶物である剥離した白金および白金を担持した炭素粉とＰＴＦＥとは、電解質を溶解したアルコール溶液から分離される。不溶物からさらにＰＴＦＥを篩い分けで分離する。
【００３３】
残った剥離した白金および白金を担持した炭素粉とを電気泳動装置に投入する。図３は電気泳動装置２０の一例であり、電解槽２１内には、例えば多孔質セラミックスである電着液隔離膜２２を挟んで、炭素回収用電極２３と対極２４とが対置されている。炭素回収用電極２３には、銅、ニッケル、銀のような材料が用いられ、対極２４には白金のような材料が用いられる。図示の例では、電極上に析出した炭素粉を連続回収し易くするために炭素回収用電極２３は帯状かつ循環式となっているが、固定した電極であってもよい。炭素回収用電極２３と対極２４との間には電源２５からの電圧が印加され、電場がかけられる。電解槽２１における炭素回収用電極２３の近傍には超音波発生器２６が配置されている。
【００３４】
電解槽２１内の電着液２７は、前記したように、好ましくはアセトニトリル、プロピレンカーボネートまたはブチロクラトンなどである極性溶媒と、エチルメチルフミン、トリエチルアミン、エチルジメチルアミンまたはジエチルメチルアミンなどである塩基性化合物が含まれている。塩基性化合物の量は、少なくとも投入される炭素粉をイオン化できるだけの量であればよく、適宜補充することもできる。
【００３５】
前記した分離後の剥離した白金および白金を担持した炭素粉を電解槽２１の炭素回収用電極２３側に投入する。電場をかけながら、あるいは電場をかける前に、超音波発生器２６を作動して、電解液２７に超音波振動を与える。それにより、炭素粉表面上からの白金の剥離は一層確実に進行する。一方、図４に模式図を示すように、炭素粉３１の表面には官能基（この例では−ＣＯＯＨ）が存在しており、塩基性化合物（この例ではアミン）が官能基の水素イオンに配位してアンモニウムカチオンとなり、炭素粉３１はイオン化する。
【００３６】
その状態で電場をかけることにより、イオン化した炭素粉は炭素回収用電極２３に静電的に引き寄せられ、電極上に電着して析出する。一方、剥離した白金は塩基性化合物（この例ではアミン）の作用を受けないので、超音波を停止すれば電着槽２１の底に沈殿する。電着液２７とともに取り出し、ろ過などの手段に分別することにより、白金を確実に回収することができる。
【実施例】
【００３７】
以下、実施例と比較例により本発明を説明する。
【００３８】
［実施例１］
図３に示した電気泳動装置２０を用いた。炭素回収用電極２３に銅箔（厚さ５０μｍ）を、対極２４に白金電極（厚さ１００μｍ）を用いた。対極２４側の槽２１内にアセトニトリルを入れた。一方、炭素回収用電極２３側の槽２１内にアセトニトリルとトリエチルアミンを入れた攪拌し、そこに膜電極接合体（ＭＥＡ）から回収した剥離した白金および白金を担持した炭素粉の混合物４４０ｍｇを入れ、超音波にて３０分間スラリー状となった電解液を攪拌し分散させた。電気泳動条件として、印加電圧４００Ｖ，通電時間１０分間とした。
【００３９】
１０分後に銅電極（炭素回収用電極２３）を引き上げたところ、電極表面を炭素粉が覆っており、白金粉は槽の底に沈んでいた。白金粉を電着液とともに抜き出して、ろ別して白金粉２００ｍｇを回収した。銅箔上の回収炭素を燃焼させて残った灰分を比色分析したが白金は検出下限以下であった。ろ別後の電着液からの白金検出はなく、白金回収率は１００％であった。
【００４０】
電着液は減少した分のトリエチルアミンと蒸発した溶媒を追加することによって、繰り返し使用することができた。
【００４１】
［実施例２］
炭素回収用電極２３側の槽２１内にアセトニトリルとメチルジエチルアミンを入れた以外は、実施例１と同じ条件で分別を行った。同じように、銅電極表面を炭素粉が覆い、白金粉は槽の底に沈んでいた。白金粉を電着液とともに抜き出して、ろ別して白金粉を回収した。白金回収率は９８．９％であった。この場合も、減少した分のメチルジエチルアミンと蒸発した溶媒を追加することによって、電着液は繰り返し使用することができた。
【００４２】
［比較例１］
実施例１と同量の白金担持炭素粉を王水中に入れ、９０℃に加熱しながら６０分間、超音波攪拌をして。その後、ＰＴＦＥフィルタで炭素粉をろ別した。王水を１００倍希釈して溶解した白金を原子吸光光度法にて分析し、王水溶液中の白金重量は１９４ｍｇであることがわかった。その王水を乾燥させては塩酸を加えるとして脱硝操作を２〜３回繰り返し、希釈、冷却、ろ別して、白金が溶解した塩酸溶液を得た。この塩酸溶液に水素化ホウ酸ナトリウムで還元させた白金１８９ｇを回収した。回収率は９４．５％であった。
【００４３】
［比較例２］
比較例１と同じ操作をして、白金が溶解した王水溶液を得た。この王水溶液を電解層に移して３０Ａの電流で電解して白金１８３ｍｇを回収した。回収率は９１．５％であった。
【００４４】
［考察］
本発明による回収方法では、回収率が１００％あるいは９８．９％％と高い回収を達成できた。一方、比較例１および２では、多くの工程を必要とし、また長い処理時間を要しながら、回収率は９４．４％あるいは９１．５％と低く、本発明の優位性が示される。
【図面の簡単な説明】
【００４５】
【図１】固体高分子型燃料電池の一例を説明する図。
【図２】燃料電池モジュールを解体して、そこから貴金属を回収するまでのプロセスを示す図。
【図３】本発明による貴金属の回収方法で用いる電気泳動装置の一例を示す図。
【図４】電着液中で炭素粉がイオン化する態様を示す模式図。
【符号の説明】
【００４６】
１０…燃料電池モジュール、１…電解質膜、２…触媒層、３…拡散層、４…電極（アノード側電極、カソード側電極）、５…膜電極接合体、７…セパレータ、２０…電気泳動装置、２１…電解槽、２２…電着液隔離膜、２３…炭素回収用電極、２４…対極、２５…電源、２６…超音波発生器、２７…電着液
【図１】
2006207003.tif 000005
【図２】
2006207003.tif 000006
【図３】
2006207003.tif 000007
【図４】
2006207003.tif 000008